(57)【特許請求の範囲】
【請求項１】
高炉の炉頂部から原料を装入して、炉内にコークス層と、コークスと鉱石とが混合されたコークス混合鉱石層とを交互に堆積させる際に、ベルレス装入装置を用い、コークスと鉱石とが混合された混合原料が前記ベルレス装入装置の炉頂バンカーから排出される際に、該排出の末期に前記混合原料中のコークスの混合率が増加するような分布を形成し、１バッチの装入を２層として旋回シュートを折り返して前記混合原料を炉内に装入して、前記コークス混合鉱石層内でコークスを上部に偏析させることを特徴とする高炉操業方法。
【請求項２】
高炉の炉頂部から原料を装入して、炉内にコークス層と、コークスと鉱石とが混合されたコークス混合鉱石層とを交互に堆積させる際に、高炉の無次元半径で０．８〜１．０の範囲内に、前記コークス混合鉱石層を堆積させて、前記コークス混合鉱石層内でコークスを上部に偏析させることを特徴とする高炉操業方法。
【請求項３】
高炉の無次元半径で０．８〜１．０の範囲内に、前記コークス混合鉱石層を堆積させることを特徴とする請求項１に記載の高炉操業方法。
【請求項４】
コークス混合鉱石層の上部５０体積％内に前記コークス混合鉱石層内に混合されるコークスの６０質量％以上が混合されていることを特徴とする請求項１〜請求項３のいずれかに記載の高炉操業方法。
【請求項５】
前記コークス混合鉱石層中のコークスの平均粒径が、コークス混合鉱石層中の鉱石の平均粒径の１．３倍以上であることを特徴とする請求項１から請求項４のいずれかに記載の高炉操業方法。
【発明の詳細な説明】
【技術分野】
【０００１】
本発明は、高炉の炉頂部から原料を装入してコークス層と鉱石層とを交互に堆積させる際に、鉱石層中にコークスをあらかじめ混合させて装入する、鉱石コークス混合装入法を用いる高炉操業方法に関する。
【背景技術】
【０００２】
高炉の効率的な操業にとって、炉内のガスを半径方向に適切に分配する必要がある。その炉内ガス流分布を制御するために、コークスの装入地点を調整し、主として通気の確保が行われてきた。さらに、近年では炉頂装入設備が発展したことから、鉱石−コークスの混合装入が可能となり、通気と還元効率双方の向上が可能となっている。
【０００３】
高炉操業では、通常、炉頂から鉱石とコークスとをそれぞれが交互に層状となるように装入して鉱石層とコークス層とを形成している。これに対して、鉱石層中にコークスをあらかじめ混合させて装入することで、鉱石層自体の還元性を向上させる方法が鉱石コークス混合装入法である（例えば、特許文献１、２参照。）。鉱石層とコークス層とを形成する通常の操業では、融着帯において、鉱石層の空隙率の低下により通気性が悪化し、鉱石とコークスの接触が少なく還元反応が停滞する。鉱石コークス混合装入法では、融着帯において、鉱石中に混合されたコークスにより融着層の粗大化が抑制され、空隙が確保され、通気性が向上し、鉱石とコークスとの接触が増加して、還元性が向上する。
【０００４】
特許文献１においては、ベルレス装入装置を用いて鉱石コークス混合装入を行うために、鉱石とコークスをベルトコンベア上で積層させるように切り出して、炉頂バンカーから高炉内へ装入し、「コークス混合鉱石層」を形成する方法を採用している。
【０００５】
また、特許文献２においては、複数の炉頂バンカーを有するベルレス装入装置を用いて高炉に原料を装入する際に、鉱石とコークスとを別々の炉頂バンカーに装入し、炉頂バンカーからの排出時に鉱石とコークスの一部を同時に排出して高炉内へ装入し、コークス混合鉱石層を形成する方法を採用している。
【０００６】
これらの技術は、コークスの単独装入と、鉱石コークス混合装入を交互に行なう方法である。コークスと鉱石とが混合されたコークス混合鉱石層では、鉱石とコークスとがほぼ均一に混合されている。
【先行技術文献】
【特許文献】
【０００７】
【特許文献１】特開平０３−２１１２１０号公報
【特許文献２】特開２００４−１０７７９４号公報
【発明の概要】
【発明が解決しようとする課題】
【０００８】
近年、環境問題の観点から、高炉でのコークスの使用量をできるだけ低減できる技術の開発が求められている。したがって鉱石コークス混合装入法においても、還元率を一層向上させて、高炉におけるコークスの使用量を低減することが期待される。
【０００９】
そこで本発明の目的は、高炉操業において鉱石コークス混合装入法を用いる際に、還元効率を高めて、より効率的な高炉の操業を行い、コークスの使用量を低減できる、高炉操業方法を提供することにある。
【課題を解決するための手段】
【００１０】
このような課題を解決するための本発明の特徴は以下の通りである。
（１）高炉の炉頂部から原料を装入して、炉内にコークス層と、コークスと鉱石とが混合されたコークス混合鉱石層とを交互に堆積させる際に、前記コークス混合鉱石層内でコークスを上部に偏析させることを特徴とする高炉操業方法。
（２）コークス混合鉱石層の上部５０体積％内に前記コークス混合鉱石層内に混合されるコークスの６０質量％以上が混合されていることを特徴とする（１）に記載の高炉操業方法。
（３）ベルレス装入装置を用い、コークスと鉱石とが混合された混合原料が前記ベルレス装入装置の炉頂バンカーから排出される際に、該排出の末期に前記混合原料中のコークスの混合率が増加するような分布を形成し、１バッチの装入を２層として旋回シュートを折り返して前記混合原料を炉内に装入することを特徴とする（１）または（２）に記載の高炉操業方法。
（４）高炉の無次元半径で０．７〜１．０の範囲内に、前記コークス混合鉱石層を堆積させることを特徴とする（１）から（３）のいずれかに記載の高炉操業方法。
（５）前記コークス混合鉱石層中のコークスの平均粒径が、コークス混合鉱石層中の鉱石の平均粒径の１．３倍以上であることを特徴とする（１）から（４）のいずれかに記載の高炉操業方法。
（６）コークスと鉱石との混合原料を高炉に装入する炉頂バンカーであって、該炉頂バンカー内上部に傾斜角度が操業中に調整可能な偏析制御板を設置して、前記炉頂バンカーに装入される混合原料の落下位置を、該炉頂バンカーの排出口に近い高炉の中心軸寄りと高炉の外周寄りに切り替えることで、該炉頂バンカーから排出される原料のコークス混合率を排出初期から末期で制御可能としたことを特徴とする炉頂バンカー。
【発明の効果】
【００１１】
本発明によれば、鉱石の還元効率を高めることができ、より効率的な高炉の操業が可能となる。
【００１２】
これによりコークスの使用量を低減することができるので、ＣＯ2の発生を削減して、地球環境に貢献できる。
【図面の簡単な説明】
【００１３】
【図１】コークス混合鉱石層の模式図（上部偏析）。
【図２】コークス混合鉱石層の模式図（均一混合）。
【図３】鉱石の平均還元率の変化を示すグラフ。
【図４】炉頂バンカー内の偏析制御板の設置例（原料が炉頂バンカーの中心付近に落下）。
【図５】炉頂バンカー内の偏析制御板の設置例（原料が炉頂バンカーの外周部分に落下）。
【図６】炉頂バンカーから排出される原料のコークス混合率の経時変化を示すグラフ。
【図７】高炉無次元半径位置におけるガス利用率を示すグラフ。
【発明を実施するための形態】
【００１４】
高炉の炉頂部から原料を装入してコークス層と鉱石層とを交互に堆積させる際に、鉱石層中にコークスをあらかじめ混合させて装入する、鉱石コークス混合装入法においては、コークスと鉱石とが混合されたコークス混合鉱石層では、鉱石とコークスとが均一に混合されていることが前提である。しかし、コークス層とコークス混合鉱石層とが層状に重なる炉内において、マクロ的にはコークス層とその上部に積層されたコークス混合鉱石層との境界では、コークス層近傍の鉱石量に対して、還元ガスの量が余剰であるため、ガス利用率（以下、還元効率と記載する。）が低下するという問題がある。そこで、更なる還元効率の向上のために、本発明では鉱石とコークスとを均一に混合せずに、図１に示すように、コークス混合鉱石層の上方をコークスが密の状態に、下方をコークスが粗の状態とする。図１はコークス混合鉱石層の模式図であり、コークス２が上部に偏析している状態である。図２は従来の鉱石１とコークス２とが均一に混合されているコークス混合鉱石層の模式図である。このようにコークス混合鉱石層内でコークスを偏析させることで、下方ではコークス層からの還元ガスを、上方ではコークス混合鉱石層内に混合されたコークスから発生する還元ガスを、鉱石の還元に利用することができ、還元ガスを効率的に利用することができるので、トータルの還元効率が向上することになる。
【００１５】
上記についての検証を行なうために、荷重軟化試験装置を用いて、コークス混合鉱石層におけるコークス上部偏析の効果を測定した。荷重軟化試験装置は高炉内で原料が受ける温度、雰囲気、荷重を再現するものであり、直径１００ｍｍの黒鉛るつぼ内に装入した原料を還元ガス雰囲気で所定の温度に加熱して試験を行った。コークス層には平均粒径１５〜２５ｍｍの塊コークスを、コークス混合鉱石層には平均粒径８〜１０ｍｍの鉱石と、平均粒径８〜１０ｍｍのコークスを用いた。図３に、コークス層の上に鉱石のみの層を積層した場合を「混合なし」、コークス層の上にコークスと鉱石とを均一に混合した（図２）コークス混合鉱石層を積層した場合を「均一混合」、更に、コークス混合鉱石層上部にコークスを偏析させた（図１）場合を「上部偏析」とした。コークス混合鉱石層の平均コークス混合率は１２０ｋｇ／ｔ−ｐ相当とし、上部偏析の場合は、上部５０体積％内の平均コークス混合率は１４４ｋｇ／ｔ−ｐ相当、下部５０体積％内の平均コークス混合率は９６ｋｇ／ｔ−ｐ相当とした。それぞれの場合の鉱石の平均還元率の測定結果を図３に示す。図３によれば、混合装入を行なうことで還元率が向上し、さらにコークスを上部に偏析させることで、還元率がより一層向上することが分かる。
【００１６】
上記のように、コークス混合鉱石層は、上方をコークスが密の状態に、下方をコークスが粗の状態に偏析させる。コークス混合鉱石層内の上部ほどコークス密度の高い状態であることが好ましく、コークス混合鉱石層の上半分（上部５０体積％）内に、コークス混合鉱石層内に混合されるコークスの６０質量％以上が混合されていることが好ましい。さらに好ましくは、コークス混合鉱石層の上半分（上部５０体積％）内に、コークス混合鉱石層内に混合されるコークスの７０質量％以上が混合されていることであり、コークス混合鉱石層の上部３３体積％内にコークス混合鉱石層内に混合されるコークスの５０質量％以上を混合させることが、より好ましい。なお、コークス混合鉱石層の上部に１００質量％混合させると、下部は０質量％となり鉱石のみの層が存在することになる。従って、コークス混合鉱石層の上部に１００質量％混合させる状態は本発明には含まれず、１００質量％未満である。好ましい上限は、９０％であり、更に好ましい上限は８０％である。炉半径方向でコークスの混合率が変化する場合は、鉱石が集中する炉内半径方向中間部でコークスの混合率を高めることが好ましい。
【００１７】
尚、実際に高炉内に形成されるコークス混合鉱石層の表面は水平ではなく高さ分布を有し、炉内半径位置により、その上面高さ位置は異なるものとなる。コークス混合鉱石層の上半分である上部５０体積％とは、コークス混合鉱石層の任意の範囲における、コークス混合鉱石層の上面から、コークス混合鉱石層の垂直方向の厚さの５０％に相当する距離だけ垂直下方向に離れた点を結んで形成される曲面を仮想した場合、該曲面より上部に位置するコークス混合鉱石層の体積である。
【００１８】
コークス混合鉱石層内に混合させるコークス量については、多いことが好ましく、コークスを炉頂から装入する全コークス量に対して１０ｍａｓｓ％以上、特に好ましくは３０ｍａｓｓ％以上コークス混合鉱石層内に混合すると還元効率向上の効果が高い。一方で、コークスをコークス混合鉱石層内に混合する量が多すぎると、コークス層が薄くなり、融着帯でコークススリットが薄くなり炉下部での通気性が悪化することから、コークス混合鉱石層内に混合するコークスは、コークスを炉頂から装入する全コークス量に対して５０ｍａｓｓ％以下とすることが好ましい。
【００１９】
以上のように、本発明では鉱石層に多量のコークスを混合するものであり、少なくとも操業原単位で３０ｋｇ／ｔ−ｐ以上の多量混合装入を想定している。なお、本発明者らの検討によれば、コークス混合鉱石層内に混合するコークス量が平均で１２０ｋｇ／ｔ−ｐ程度で還元率の向上効果が飽和するので、混合するコークス量は平均で１２０ｋｇ／ｔ−ｐ以下とすることが好ましい。
【００２０】
次に、コークスを鉱石層内に偏析させる方法について説明する。コークスを鉱石層内に均一に混合させる方法については、炉頂バンカーと旋回シュートを有するベルレス装入装置を用い、鉱石とコークスをベルトコンベア上で積層させるように切り出して、炉頂バンカー受け入れ時に混合させてから高炉内へ装入し、コークス混合鉱石層を形成する方法、複数の炉頂バンカーからの排出時に鉱石とコークスの一部を同時に排出して高炉内へ装入し、コークス混合鉱石層を形成する方法等が知られている。
【００２１】
コークスを鉱石層内に偏析させるには、例えば上記において、切り出しの際にコークスの混合量を変更したり、複数の炉頂バンカーから鉱石とコークスの一部を同時に排出する際に、炉頂バンカーからの排出量や排出速度を、流量調整ゲート等を用いて調節して、コークスの混合割合を変えたりすることで対応できる。しかしこのような方法では、原料装入工程が複雑となり、非効率な操業となる恐れがある。また、流量調整ゲートを有していない設備では対応が困難な場合もある。
【００２２】
より簡易に上部偏析させる方法として、ベルレス装入装置を用い、コークスと鉱石との混合原料を炉頂バンカーに装入し、旋回シュートを用いて炉内に装入する際に、炉頂バンカーからの排出の末期にコークスの混合率が増加するような原料分布を形成して装入する装入方法を用いることができる。炉頂バンカーからの排出の末期にコークスの混合率が増加するような分布を形成するためには、例えば、炉頂バンカー内上部に偏析制御板等を設置して、炉頂バンカーに装入される混合原料が炉頂バンカーの排出口に近い高炉の中心軸寄りに落下するような原料流れを形成しながら装入すればよい。このような偏析制御板の設置例を、図４に示す。この操作により、鉱石より粒径の大きなコークスが炉頂バンカーの排出口から最も遠くなり、排出末期にコークスの混合率が増加する。
【００２３】
炉頂バンカー３内の偏析制御板４の角度を図４に示すように設定することで、炉頂バンカーに装入される混合原料は炉頂バンカーの排出口に近い高炉の中心軸寄りに落下し、鉱石はバンカー中心部に堆積するが、鉱石より粒径が大であるコークスはバンカーの排出口から遠い高炉の外周寄りに流れ込む。これに対して、図５に示すように炉頂バンカー３内の偏析制御板４の角度を設定すると、炉頂バンカーに装入される混合原料は炉頂バンカーの排出口から遠い高炉の外周寄りに落下する。炉頂バンカー中に堆積した混合原料は、高炉の中心軸寄りに有る排出口の直上が先に排出されるので、偏析制御盤４を図４に示すように調整することで炉頂バンカーから排出される原料のコークス混合率を排出末期で増加可能であることが分かる。従って、図４に示す場合には、図５に示す場合よりもコークスが排出終盤に多く排出されるようになる。
【００２４】
なお、図４は炉頂バンカーが並列に設置された場合の例であり、上部のホッパーから下部の炉頂バンカーへポート等を経由して原料を供給するセンターフィード型においても同様に原料落下位置を制御することで炉頂バンカーからの排出の末期にコークスの混合率が増加するような原料分布を形成することができる。
【００２５】
なお、上記で説明した炉頂バンカー内での偏析効果は、コークス混合鉱石層中のコークスの平均粒径が鉱石の粒径よりも大きい場合に発生するが、粒径比率を変えて偏析効果を調べる装入・排出試験を行った結果、コークス混合鉱石層中のコークスの平均粒径が、コークス混合鉱石層中の鉱石の平均粒径の１．３倍以上の場合に偏析効果が大きく、より好ましいことがわかった。
【００２６】
炉頂バンカーに装入される混合原料が炉頂バンカーの中心付近に落下する場合と、周辺部分に落下する場合との、炉頂バンカーから排出される混合原料中の排出初期から排出末期にかけてのコークス混合率の変化の比較を図６に示す。図６は模型試験の結果であり、鉱石の平均粒径は１５ｍｍ、コークスの平均粒径は２５ｍｍとした。装入原料が炉頂バンカーの中心付近に落下する場合が太線、周辺部分に落下する場合が点線である。図６によれば、炉頂バンカーに装入される混合原料が炉頂バンカーの中心付近に落下すると、周辺部分に落下する場合に比べて、炉頂バンカーから排出される原料のコークス混合率が排出末期で増加することが分かる。
【００２７】
炉頂バンカーから炉内に装入されるコークスと鉱石との混合原料のコークスの混合率が排出の末期に増加するような分布を形成して、１バッチの装入を２層として旋回シュートを折り返して炉内に装入することで、炉周辺部に上部のコークスの混合率の高い上部偏析したコークス混合鉱石層を形成することができる。
【実施例１】
【００２８】
内容積５０００ｍ3を超える大型高炉において、比較的ガス利用率が低い傾向がある高炉の無次元半径で０．７〜１．０の範囲に、コークス層と、コークスと鉱石とが混合されたコークス混合鉱石層とを交互に堆積させる操業を行った。コークス混合鉱石層は、鉱石とコークスをベルトコンベア上で積層させるように切り出して、サージホッパーを介してベルレス装入装置の炉頂バンカーに装入して、旋回シュートを用いて高炉内へ装入することで形成した。コークスがほぼ均一に分布したコークス混合鉱石層が形成された。(比較例)
これに対して本発明例として、コークス混合鉱石層に混合されたコークスの量を層の下部で少し減らした場合に相当する、コークスを上部に偏析させたコークス混合鉱石層を形成した操業を行った。コークス混合鉱石層下部のコークス量を減らした分、微粉炭の吹き込み量を増加させた。コークス層のコークス量は一定とした。上部偏析したコークス混合鉱石層は、図４に示すように炉頂バンカー３内の偏析制御板４の角度を設定して排出末期にコークスの混合度が上昇するようにした上で、旋回シュートの傾動を逆傾動（炉中心から炉壁方向へと傾動）で１層目(下層)を装入した後、折り返して２層目(上層)を装入することでコークス混合鉱石層を高炉の無次元半径で０．７〜１．０の範囲に形成した。形成されたコークス混合鉱石層は、高炉の無次元半径０．８〜１．０の範囲で、上部５０体積％内にコークス６０質量％が混合されている状態であった。操業条件及び結果を表１に示す。
【００２９】
【表１】
0005751037.tif 000002
【００３０】
通気抵抗指数は、高炉シャフト部での通気抵抗を指数化した指標であり、下記（ａ）式より計算した。
【００３１】
通気抵抗指数＝（（Ａ2−Ｂ2）／Ｃ）×（１／Ｄ1.7）×（２７３／Ｅ）  ・・・（ａ）
但し、Ａ＝（（ＢＰ／９８．０６６５）＋１．０３３）×１００００
Ｂ＝（（ＴＰ／９８．０６６５）＋１．０３３）×１００００
Ｃ＝１．０３３×１００００×ＬＳＴ
Ｄ＝ＢＧＶ／ＳＡＶＥ
Ｅ＝（（ＳＧＴ＋２７３）／２）＋２７３
であり、ＢＰは送風圧力（ｋＰａ）、ＴＰは炉頂圧力（ｋＰａ）、ＬＳＴはストックラインから羽口までの距離（ｍ）、ＢＧＶはボッシュガス流量（Ｎｍ3／ｍｉｎ）、ＳＡＶＥは高炉シャフト部の平均水平断面積（ｍ2）、ＳＧＴは高炉シャフト部の代表ガス温度（１０００℃に固定）、である。
【００３２】
また、ガス利用率は炉頂ガス中のＣＯとＣＯ2の合計量に対するＣＯ2の比率であり、シャフト効率はリスト線図で示される高炉の還元効率の度合いを表す指数である。
【００３３】
表１において比較例と本発明例の操業を比較すると、上部偏析とすることで、通気抵抗指数が０．０１３低下し、ガス利用率が０．５％上昇し、シャフト効率が０．００５向上して、還元効率の改善がなされたことが分かる。その結果、出銑量が１２３ｔ／ｄ増加する効果が得られた。
【００３４】
図７に、本発明例を実線、比較例を点線として、高炉内の各無次元半径位置におけるガス利用率の測定結果を示す。コークスをコークス混合鉱石層の上部に偏析させた無次元半径で０．８〜１．０の範囲で、ガス利用率が向上しているが、コークスをコークス混合鉱石層の上部に偏析させたことで還元効率が改善されたためと考えられる。
【００３５】
以上の結果より、本発明は、高炉の還元効率の改善（シャフト効率の改善）技術として有効であり、さらに、低コークス比操業技術としても有効であることが確認された。
【符号の説明】
【００３６】
１    鉱石
２    コークス
３    炉頂バンカー
４    偏析制御板
【図１】
0005751037.tif 000003
【図２】
0005751037.tif 000004
【図３】
0005751037.tif 000005
【図４】
0005751037.tif 000006
【図５】
0005751037.tif 000007
【図６】
0005751037.tif 000008
【図７】
0005751037.tif 000009